(57)【特許請求の範囲】
【請求項１】
断熱された管導管であって、この断熱された管導管が、少なくとも１つの内側管（１）、この内側管を囲繞する、ポリウレタン発泡体をベースとする断熱層（２）、この断熱層を囲繞するフィルム（４）、並びに、熱可塑性の合成物質から成る、波形にされた外側管（５）を有する様式の上記断熱された管導管において、以下の特徴：
ａ）断熱層が、１５％以上の伸び率を有する、部分的に連続気泡のポリウレタン発泡物質から成り、
ｂ）上記管導管が湾曲可能であり、且つ、断熱層（２）とフィルム（４）との間に、柔軟な合成物質発泡物質から成る中間層（３）があり、この中間層が、少なくともこのフィルム（４）と粘性的に粘着されており、これらのことによって、このフィルム（４）の裂けがこの管導管の湾曲の場合に防止されること、および、
ｃ）外側管（５）が、それぞれの外径Ｄに応じて５ｍｍから１２ｍｍまでの波形深さ、および、それぞれの外径Ｄに応じて１０ｍｍから２５ｍｍまでの波形間隔を備える波形を有しており、その際、このＤが、波形の丸い山頂部の上で測定された、この外側管（５）の外径であること、
を特徴とする断熱された管導管。
【請求項２】
中間層（３）は、ポリエチレン発泡物質から成ることを特徴とする請求項１に記載の断熱された管導管。
【請求項３】
中間層（３）は、押出し成形された層であることを特徴とする請求項１または２に記載の断熱された管導管。
【請求項４】
中間層（３）は、発泡物質から成る帯状体から構成されており、この帯状体が、長手方向に走入する状態で内側管（１）の上に載置され、または、螺旋形状にこの内側管（１）の上に巻き付けられていることを特徴とする請求項１から３のいずれか一つに記載の断熱された管導管。
【請求項５】
断熱層（２）と中間層（３）の壁厚の比率は、１０と２との間にあることを特徴とする請求項１または４に記載の断熱された管導管。
【請求項６】
１つの内側管（１）、または複数の内側管は、網目状に結合されたポリエチレンから成ることを特徴とする請求項１から５のいずれか一つに記載の断熱された管導管。
【請求項７】
外側管（５）は、高密度ポリエチレンから成ることを特徴とする請求項１から６のいずれか一つに記載の断熱された管導管。
【請求項８】
フィルム（４）は、水、水蒸気、および発泡剤に関して、耐透過性であることを特徴とする請求項１から７のいずれか一つに記載の断熱された管導管。
【請求項９】
フィルム（４）は、アルミニウムフィルムであり、このアルミニウムフィルムが、少なくとも、１つの側面において共重合体層を有していることを特徴とする請求項８に記載の断熱された管導管。
【請求項１０】
フィルム（４）は、金属蒸着された合成物質であることを特徴とする請求項８に記載の断熱された管導管。
【発明の詳細な説明】
【技術分野】
【０００１】
本発明は、請求項１の上位概念による断熱された管導管に関する。
【背景技術】
【０００２】
ヨーロッパ特許第０  ８９７  ７８８号明細書（特許文献１）から、近距離暖房網および遠距離暖房網内における使用のための、飲料水導管および廃水導管としての、並びに、多数の更に別の特別の領域内における、断熱された管導管が公知であり、この断熱された管導管は、合成物質、有利には網目状に結合されたポリエチレンから成る、媒体を導く内側管、この内側管を囲繞する、ポリウレタン発泡物質をベースとする断熱層、
並びに、合成物質から成る、波形を備えている外側管、から構成されている。
この断熱層と外側管との間に、更に、合成物質から成るフィルムが設けられている。
【０００３】
公知の管導管は、良好に湾曲可能であり、且つ、環状体へと、またはドラム状体に巻回された状態で、直接的に、工事現場へと引き渡される。この良好な湾曲可能性に基づいて、この管導管は、敷設の際に、何ら支障なく、ほぼ全ての地形諸条件に適合される。
【０００４】
商標名「Ｃａｌｐｅｘ」のもとで、市場で入手可能である、公知の管導管の場合、断熱層はポリウレタン発泡物質から成っており、このポリウレタン発泡物質が、この管導管に有利な断熱特性を与える。この管導管の場合、湾曲半径が比較的に大きく、且つ、例えば最も小さな管タイプの場合、０．７ｍに限定されることは欠点である。
【特許文献１】ヨーロッパ特許第０  ８９７  ７８８号明細書
【発明の開示】
【発明が解決しようとする課題】
【０００５】
従って、本発明の根底をなす課題は、公知の管導管を、フィルムが裂けること無しに、この管導管が、比較的に小さな半径を回って湾曲され得るという趣旨で改良することである。特に、同様に断熱値も、過度に低下されるべきでない。更に、この管導管の横方向剛性も低下されるべきでない。
【課題を解決するための手段】
【０００６】
この課題は、請求項１の典型的な特徴によって解決される。
【０００７】
本発明の更に有利な構成は、従属請求項内において記載されている。
【発明の効果】
【０００８】
本発明の重要な利点は、簡単な手段でもって、ただほんの少しだけ公知の管導管の良好な断熱特性から逸れる断熱特性を有する、高可撓性の断熱された管導管を提供することが成就した点にある。波形に関しての変化された値によって、本発明による管導管は、断熱層、もしくは中間層が、公知の管導管のポリウレタン発泡物質層よりも「柔軟」であるにもかかわらず、公知の管導管の横方向安定性に相応する横方向安定性を収受する。この「柔軟な」中間層は、更になお、この中間層が、フィルムのためのクッション層としての役目を果たし、且つ、このフィルムの裂けが、この管導管の湾曲の際に回避されることの利点を有している。
断熱層と中間層の壁厚の比率は、１０と２との間にある。
【０００９】
次に、ただ１つの図内において概略的に図示された実施例に基づいて、本発明を詳しく説明する。
【００１０】
この図は、本発明による管導管の側面図を示しており、この図中で、個別の要素が中断されて図示されている。
【発明を実施するための最良の形態】
【００１１】
符号１でもって、内側管が参照符号を付けられており、この内側管は、媒体を移送するために使用される。この内側管１は、有利には、網目状に結合されたポリエチレンから成っている。この内側管の壁部の内側、またはその外側（その上）に、水蒸気のための浸透防止層を有している。この浸透防止層は、金属フィルム、またはしかしながら、適当な合成物質であることは可能である。図内において図示された、個別の内側管の代わりに、同様に２つの、または多数の内側管も設けられ得る。この内側管１、もしくはこれら内側管は、断熱層２によって囲繞されており、この断熱層が、部分的に連続気泡のポリウレタン発泡物質から成っている。この使用されるポリウレタン発泡物質は、従来技術に従う管導管の場合に使用されるポリウレタン発泡物質よりも多少柔軟である。この断熱層２は、中間層３によって囲繞されており、この中間層が、弾性的に変形可能な発泡物質から成っている。有利には、ポリエチレン発泡体である。しかしながら、同様にポリウレタンをベースとする発泡物質も使用され得る。
【００１２】
中間層３は、帯状体の様式において、断熱層２の上に、しかも、長手方向載置（Ｌａｅｎｇｓａｕｆｌｅｇｅｎ）か、または巻き付けによって被覆される。有利には、しかしながら、この中間層３の被覆は押出し成形によって行なわれる。
【００１３】
中間層３の上にフィルム４が位置し、このフィルムは、浸透防止層の役目を果たす。このフィルム４は、中間層３、もしくは断熱層２内への、水蒸気の侵入を防止する役目を有している。更に、このフィルムは、これら層２および３内における発泡物質のセル内において存在する発泡剤の流出（Ａｕｓｔｒｅｔｅｎ）を防止する。このフィルム４は、例えばのＥＶＯＨのような耐浸透性の合成物質から成っており、このフィルムが、しかしながら同様に、金属、例えば、アルミニウム、共重合体でもって被覆されたアルミニウム、または金属蒸着された合成物質から成ることも可能である。この金属を含有しているフィルム４の使用は、更に、断熱作用が、放射損失の減少によって改善されることの利点を有している。
【００１４】
フィルム４は、このフィルム４の裂けを、湾曲の場合に防止するために、少なくとも隣接する層３または５と粘着されているべきである。この中間層３は、更に、内側管１の半径方向の膨張を緩和すること、および、このことによって、このフィルム４の損傷を防止することの役目を有している。
【００１５】
外側管５は、リング形状に波形にされた合成物質管であり、この外側管が、有利には、高密度ポリエチレン（ＨＤＰＥ）から成っている。この外側管の製造は、ヨーロッパ特許第０  ８９７  ７８８号明細書（特許文献１）に記載されている。この公知の外側管とは異なり、この外側管５の波形部は、比較的に高い横方向剛性が得られ、且つ、従って、比較的に高い負荷荷重（Ｖｅｒｋｅｈｒｓｌａｓｔ）が収容されるように形成される。
【００１６】
その管導管の場合に断熱層がポリウレタン発泡物質から成る公知の管導管と異なり、この柔軟な発泡体は、本発明による管導管の場合、如何なる非常に高い横方向圧力剛性も有していない。機械的な負荷、例えば湾曲または半径方向において作用する力の場合、この断熱層の壁厚は減少し、このことによって、比較的に高い熱損失が、力作用の位置において生じる。
【００１７】
この目的のために、波形間隔は比較的に僅かであり、且つ波形深さが公知の管導管よりも深い。断熱層２と中間層３の壁厚の比率は、１０と２との間にある。
【００１８】
断熱層２のために、以下の特性を有するポリウレタン発泡物質が使用される：
密度：      ４５〜６５ｋｇ／ｍ３  
伸び率：    １５％以上
圧縮強度：  ５０〜１００ｋＰａ
【００１９】
中間層３は、押出し成形によって製造される、ポリウレタン発泡物質から成っている。このポリウレタン発泡物質の特性は：
密度：      ２０〜４０ｋｇ／ｍ３  
伸び率：    １００％以上
圧縮強度：  ５〜３０ｋＰａ
である。
【００２０】
外側管５は、以下の値を有している：
壁厚：      １．０〜２．５ｍｍ
波形間隔：  １０〜２５ｍｍ
波形深さ：  ５〜１２ｍｍ
外径：      ９０〜１８０ｍｍ
【００２１】
提示された値は、規定された管導管タイプに適用される。特に、外側管５に関する値は、それぞれの管導管タイプで変化され得る。
【図面の簡単な説明】
【００２２】
【図１】本発明による管導管の側面図である。
【符号の説明】
【００２３】
１    内側管
２    断熱層
３    中間層
４    フィルム
５    外側管
【図１】
0005249530.tif 000002